Brevet FR2645047A1 — publié le 19901005

Procédé de réalisation de tapis ou bandes absorbants et plastifiants pour l'élimination d'hydrocarbures et tapis ou bande absorbant obtenu par application de ce procédé La présente invention concerne le domaine de la lutte contre la pollution de l'eau ou du sol par des nappes d'hydrocarbures aromatiques, aliphatiques ou paraffiniques déversées accidentellement sur un plan d'eau ou sur le sol et a pour objet un procédé de réalisation d'une structure solide et souple sous forme de tapis ou bandes absorbants et plastifiants placée sur lesdites nappes afin de les solidifier, puis de les récupérer sous forme plastifiée et sans risque d'exsudation. L'invention a également pour objet un tapis ou bande absorbant obtenu par application de ce procédé. Il existe actuellement de nombreux procédés d'absorption d'hydrocarbures déversés accidentellement sur le sol ou sur l'eau. Ces procédés mettent en oeuvre différentes matières absorbantes minérales ou organiques, qui absorbent généralement les hydrocarbures mais ne les fixent pas définitivement. Il a ainsi été proposé par FR-A.2 288 709 d'utiliser un polymère du bicyclo (2.2.1.) heptène 2 ou son dérivé méthylé comme poudre absorbante et plastifiante. Cependant, l'utilisation de poudres présente de nom. breux inconvénients, à savoir notamment la dispersion par le vent, une récupération difficile en mer, etc... Par la demande de brevet français ne 88 00089, ces inconvénients ont été partiellement supprimés par le fait que des sacs ou des boudins en matériaux tissés ou non tissés étaient prévus pour renfermer ladite poudre. La présente invention a pour but de pallier les inconvénients des procédés de lutte contre les pollutions par nappes d'hydrocarbures connus à ce jour. Elle a, en effet, pour objet un procédé de réalisation de tapis ou bandes absorbants et plastifiants pour l'élimination d'hydrocarbures caractérisé en ce qu'il consiste à réaliser, dans un mélangeur-malaxeur, un mélange d'une huile, de préférence plastifiante, et de la base polymère du bicyclo-heptène 2 ou de son dérivé mé thylé avec agitation très énergique afin de réaliser une pré-plastification de chaque grain de polymère par un enrobage d'huile, puis à verser le mélange obtenu dans un moule en vue d'un formage par pression d'un tapis aux dimensions voulues, ou encore à faire passer ledit mélange dans un laminoir pour la formation d'un tapis ou bande souple continu. L'invention a également pour objet un tapis ou bande absorbant et plastifiant pour l'élimination d'hydrocarbures caractérisé en ce qu'il est essentiellement constitué par un mélange d'une base polymère du bicyclo-heptène 2 ou de son dérivé méthylé et d'une huile, de préférence plastifiante. L'invention sera mieux comprise, grâce à la description ci-après, qui se rapporte à un mode de réali- sation préféré, donné à titre d'exemple non limitatif, et expliqué avec référence au dessin schématique annexe, dans lequel les figures la à ld représentent, en coupe, les phases successives de réalisation d'un tapis ou bande suivant le procédé conforme à l'invention, et la figure 2 est une vue en coupe représentant une variante de réalisation du procédé. Conformément à l'invention et comme le montrent plus particulièrement, à titre d'exemple, les figures la à ld du dessin annexé, le procédé de réalisation de tapis ou bandes absorbants et plastifiants pour l'élimination d'hydrocarbures consiste à réaliser, dans un mélangeurmalaxeur I, un mélange d'une huile, de préférence plastifiante, et de la base polymère du bicyclo-heptène 2 ou de son dérivé méthylé avec agitation très énergique afin de réaliser une pré-plastification de chaque grain de polymère par un enrobage d'huile, puis à verser le mélange obtenu dans un moule 2 en vue d'un formage par pression d'un tapis 3 aux dimensions voulues, ou encore à faire passer ledit mélange dans un laminoir 4 pour la formation d'un tapis ou bande souple continu 5. Le formage par pression dans un moule 2 s'effectue de manière connue en soi par application dune pression à la fermeture du moule. De même, le laminage en continu du mélange obtenu à la sortie du mélangeur. malaxeur 1 s'effectue également au moyen d'un laminoir 4 connu. L'huile utilisée, de préférence plastifiante, est une huile minérale du type naphténique. Conformément à une caractéristique de l'invention, le mélange polymère-huile peut être chargé par des charges minérales absorbantes telles que le talc, la bentonite, la silice, le kaolin, etc..., et/ou par des désémulsifiants, tels que du chlorure de calcium, permettant de traiter des solutions ou émulsions d'huiles dites solubles. Dans ce dernier cas, le désémulsifiant contenu dans le tapis 3 ou 5 cassera d'abord l'émulsion de sorte que l'huile surnagera et pourra être absorbée et plastifiée par ledit tapis. Il est ainsi possible de dépolluer toutes les émulsions huileuses, telles que les huiles de coupe, les huiles de vidange, les P.C.B., les huiles sup- ports de pesticides, etc... Enfin, le mélange utilisé peut également être coloré et/ou chargé de produits phosphorescents. Dans le premier cas, il sera possible de déceler immédiatement l'apparition d'une pollution pétrolière par simple changement de couleur du tapis ou bande. Dans le cas d'une charge en produits phosphorescents, le tapis ou bande pourra facilement être localisé, et donc récupéré, notamment de nuit. L'invention a également pour objet un tapis ou bande absorbant et plastifiant 3 ou 5 pour l'élimination d'hydrocarbures caractérisé en ce qu'il est essentiellement constitué par un mélange dune base polymère du bicyclo-heptène 2 ou de son dérivé méthylé et d'une huile, de préférence plastifiante. A titre d'exemple, le tapis ou bande absorbant et plastifiant pour l'élimination de produits pétroliers présente avantageusement la composition préférentielle suivante : 40 % à 80 X de polymère du type bicyclo-heptène 2 ou de son dérivé méthylé 20 % à 70 % d'huile plastifiante du type naphténique 0 % à 30 % de charge minérale (talc, silice, kaolin...). Pour le traitement d'huiles solubles, le tapis absorbant et plastifiant présente avantageusement la composition préférentielle suivante : 30 % à 70 % de polymère du type bicyclo-heptène 2 ou de son dérivé méthylé 25 % à 50 % d'huile plastifiante du type naphténique 1 % à 10 % de désémulsifiant du type chlorure de calcium. L'originalité de la présente invention réside dans l'utilisation de la base polymère du bicyclo-heptène 2 ou de son dérivé dont le très haut pouvoir absorbant et les qualités hydrophobes sont connues sous la forme préplastifiée et moulable en poudre, et non sous forme de tapis et bandes. Cette réalisation sous forme de tapis ou bandes présente un intérêt certain, du fait que ces derniers ne risquent pas une dispersion accidentelle lors de leur mise en place, comme cela est le cas pour les poudres. Grâce à l'invention il est possible de réaliser des tapis ou bandes absorbants et plastifiants pour l'élimination d'hydrocarbures, pouvant facilement être mis en oeuvre et parfaitement fiables en ce qui concerne les critères d'anti-pollution. Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention, R E V E -N D I C A T I O N S 1. Procédé de réalisation de tapis ou bandes absorbants et plastifiants pour l'élimination dhydrocar- bures, caractérisé en ce qu'il consiste à réaliser, dans un mélangeur-malaxeur (1), un mélange d'une huile, de préférence plastifiante, et de la base polymère du bicyclo-heptène 2 ou de son dérivé méthylé avec agitation très énergique afin de réaliser une pré-plastification de chaque grain de polymère par un enrobage d'huile, puis à verser le mélange obtenu dans un moule (2) en vue d'un formage par pression d'un tapis (3) aux dimensions voulues, ou encore à faire passer ledit mélange dans un laminoir (4) pour la formation d'un tapis ou bande souple continu (5). 2. Procédé, suivant la revendication 1, caractérisé en ce que l'huile utilisée, de préférence plastifiante, est une huile minéraie du type naphténique. 3. Procédé, suivant la revendication 1, caractérisé en ce que le mélange polymère-huile est chargé par des charges minérales absorbantes telles que le talc, la bentonite, la silice, le kaolin, etc..., et/ou par des désémulsifiants, tels que du chlorure de calcium, permettant de traiter des solutions ou émulsions d'huiles dites solubles. 4. Procédé, suivant l'une quelconque des revendications 1 à 3, caractérisé en ce que le mélange est coloré et/ou chargé de produits phosphorescents. S. Tapis ou bande absorbant et plastifiant (3 ou 5) pour l'élimination d'hydrocarbures obtenu par application du procédé suivant l'une quelconque des revendications 1 à 4, caractérisé en ce qu'il est essentiellement constitué par un mélange d'une base polymère du bicyclo-heptène 2 ou de son dérivé méthylé et d'une huile, de préférence plastifiante. 6. Tapis ou bande, suivant la revendication 5, caractérisé en ce que, pour l'élimination de produits pétroliers, il présente avantageusement la composition préférentielle suivante 40 X à 80 X de polymère du type bicyclo-heptène 2 ou de son dérivé méthylé 20 X à 70 X d'huile plastifiante du type naphténique O X à 30 X de charge minérale (talc, silice, kaolin..,). 7. Tapis ou bande, suivant la revendication 5, caractérisé en ce que, pour le traitement d'huiles solubles, il présente avantageusement la composition préférentielle suivante 30 % à 70 % de polymère du type bicyclo-heptène 2 ou de son dérivé méthylé 25 % à 50 % d'huile plastifiante du type naphténique 1 X à 10 % de désémulsifiant du type chlorure de calcium.